(57)【特許請求の範囲】
【請求項１】
農業用施設などに被覆される遮光性農業用ポリオレフィン系樹脂フイルムにおいて、（Ａ）線状低密度ポリエチレン樹脂を主成分とする透明樹脂層、（Ｂ）線状低密度ポリエチレン樹脂を主成分とする樹脂成分に酸化チタン顔料を配合した白色樹脂層、（Ｃ）線状低密度ポリエチレン樹脂を主成分とする樹脂成分に酸化チタンおよびカーボンブラック顔料を配合した灰色樹脂層、（Ｄ）酢酸ビニル含有量が５〜２８重量％のポリオレフィン系樹脂を主成分とする樹脂成分にアルミニウム顔料を配合した銀色樹脂層、（Ｅ）酢酸ビニル含有量が３〜１５重量％のポリオレフィン系樹脂を主成分とする透明樹脂層の順に５層構造とされ、フイルム全体の厚みが７５〜１６０μｍの範囲で、遮光率が９９．９％以上であることを特徴とする遮光性農業用ポリオレフィン系樹脂フイルム。
【請求項２】
上記（Ｂ）層、（Ｃ）層および（Ｄ）層の少なくとも１層が、その層の樹脂成分中に、リアクターＴＰＯを１〜３５重量％の範囲で配合したことを特徴とする請求項１記載の遮光性農業用ポリオレフィン系樹脂フイルム。
【請求項３】
上記（Ｂ）層の樹脂成分１００重量部に対して、酸化チタン顔料の配合割合が２５〜８０重量部であることを特徴とする請求項１または請求項２に記載の遮光性農業用ポリオレフィン系樹脂フイルム。
【請求項４】
上記（Ｃ）層の樹脂成分１００重量部に対して、酸化チタン顔料の配合割合が３〜３０重量部およびカーボンブラック顔料の配合割合が３〜３０重量部であることを特徴とする請求項１または請求項２に記載の遮光性農業用ポリオレフィン系樹脂フイルム。
【請求項５】
上記（Ｄ）層の樹脂成分１００重量部に対して、アルミニウム顔料の配合割合が３〜２０重量部であることを特徴とする請求項１または請求項２に記載の遮光性農業用ポリオレフィン系樹脂フイルム。
【請求項６】
上記（Ｅ）層および／または（Ｄ）層に防曇剤を配合したことを特徴とする請求項１記載の遮光性農業用ポリオレフィン系樹脂フイルム。
【発明の詳細な説明】
【０００１】
【発明の属する技術分野】
本発明は、農業用ハウスや農業用トンネルなどの農業用施設に使用される遮光性農業用ポリオレフィン系樹脂フイルムに関し、更に詳しくは、遮光安定性、フイルム強度、耐候性の良好な５層構造の遮光性農業用ポリオレフィン系樹脂フイルムに関するものである。
【０００２】
【従来の技術】
従来より遮光性フイルムを利用して、花卉園芸植物の開花時期の調整や夏期のほうれん草、ダイコン、イチゴ栽培などに使用されてきた。
これらに使用される遮光性フイルムは、一層乃至三層構造のものが使用されている。
【０００３】
【発明が解決しようとする課題】
上記の遮光性フイルムは、アルミニウム顔料や酸化チタン顔料をそれぞれの層に使用し、表面層の反射率を向上させて、フイルム全体を遮光率を向上させたものであるが、アルミニウム顔料は、酸化されやすく、長期間使用すると遮光率が低下するという欠点がある。
【０００４】
【発明の目的】
本発明は、上記の問題点を解消し、長期使用においても遮光率の低下がなく耐久性に優れた５層構造の遮光性農業用ポリオレフィン系樹脂フイルムを提供することを目的としている。
【０００５】
【課題を解決するための手段】
本発明は、農業用施設などに被覆される遮光性農業用ポリオレフィン系樹脂フイルムにおいて、（Ａ）線状低密度ポリエチレン樹脂を主成分とする透明樹脂層、（Ｂ）線状低密度ポリエチレン樹脂を主成分とする樹脂成分に酸化チタン顔料を配合した白色樹脂層、（Ｃ）線状低密度ポリエチレン樹脂を主成分とする樹脂成分に酸化チタンおよびカーボンブラック顔料を配合した灰色樹脂層、（Ｄ）酢酸ビニル含有量が５〜２８重量％のポリオレフィン系樹脂を主成分とする樹脂成分にアルミニウム顔料を配合した銀色樹脂層、（Ｅ）酢酸ビニル含有量が３〜１５重量％のポリオレフィン系樹脂を主成分とする透明樹脂層の順に５層構造とされ、フイルム全体の厚みが７５〜１６０μｍの範囲で、遮光率が９９．９％以上であることを特徴とする遮光性農業用ポリオレフィン系樹脂フイルムである。
【０００６】
本発明の（Ｂ）層ないし（Ｄ）層の各樹脂成分１００重量部に対して、（Ｂ）層の酸化チタン顔料の配合割合が２５〜８０重量部、好ましくは３０〜５０重量部、（Ｃ）層の酸化チタン顔料の配合割合が３〜３０重量部、好ましくは４〜１５重量部およびカーボンブラック顔料の配合割合が３〜３０重量部、好ましくは４〜１５重量部、（Ｄ）層のアルミニウム顔料の配合割合が３〜２０重量部、好ましくは４〜１５重量部の範囲が好ましい。
【０００７】
また、（Ｄ）層および／または（Ｅ）層には、防曇剤を配合することによって、防曇性を付与することもできる。防曇剤としては、通常、農業用ポリオレフィン系樹脂フイルムに使用されているもので、例えば、ソルビタン系、グリセリン系、ジグリセリン系などの多価アルコールと脂肪酸との部分エステル或いはこれらとアルキレングリコールとの縮合物を挙げることができる。
これらの防曇剤の配合量は、その層の樹脂成分１００重量部に対して、１〜５重量部、好ましくは１．２〜３重量部の範囲で用いられる。
【０００８】
（Ａ）層、（Ｂ）層および（Ｃ）層に使用される線状低密度ポリエチレン樹脂は、メタロセン触媒系やチグラー触媒系で製造されたもので、これらの層に使用することにより、（Ｂ）層の酸化チタン顔料、（Ｃ）層の酸化チタン顔料およびカーボンブラックを多量に配合しているにもかかわらず、（Ａ）層が補強して、極めて強度の高い遮光性農業用ポリオレフィン系樹脂フイルムとすることができる。
【０００９】
また、本発明は、上記の（Ｂ）層、（Ｃ）層および（Ｄ）層の少なくとも１層が、その層の樹脂成分中に、リアクターＴＰＯを１〜３５重量％、好ましくは４〜２０重量％の範囲で配合し、これらの層に多量に配合される顔料によるフイルム強度の低下を防止することができる。
このリアクターＴＰＯは、重合段階でオレフィン系樹脂にエチレンプロピレンゴムをアロイ化させた樹脂であって、反応器中で製造するＴＰＯということから、リアクターＴＰＯと呼ばれている。
具体的には、モンテル社の「キャタロイ」、徳山曹達社の「Ｐ．Ｅ．Ｒ」等が挙げられる。
これらのリアクターＴＰＯの配合量が、その層の樹脂成分において、３５重量％を超えるとフイルム生産時のモーター負荷が大きくなり製膜が困難となるので好ましくない。
【００１０】
（Ｄ）層の酢酸ビニル含有量が５〜２８重量％のポリオレフィン系樹脂は、エチレン−酢酸ビニル共重合体単独またはエチレン−酢酸ビニル共重合体と低密度ポリエチレン樹脂の混合物であってもよく、この樹脂成分にアルミニウム顔料を配合することによって分散が容易で遮光性に優れた層とすることができる。
更に、（Ｅ）層の酢酸ビニル含有量が３〜１５重量％のポリオレフィン系樹脂を主成分とする透明樹脂層を積層されているので、アルミニウム顔料の酸化劣化を防止し、極めて耐久性の高い遮光性農業用ポリオレフィン系樹脂フイルムとすることができる。
この（Ｅ）層ポリオレフィン系樹脂も上記の（Ｄ）層と同様にエチレン−酢酸ビニル共重合体単独またはエチレン−酢酸ビニル共重合体と低密度ポリエチレン樹脂の混合物であってもよい。
【００１１】
【発明の実施の形態】
以下、本発明の実施の形態について、具体的に説明する。
【００１２】
（遮光率）
キセノンランプの照度を照度計で測定し基準値を決めた後、キセノンランプを各試料で遮蔽し、キセノンラップの漏れた光の照度を測定し、遮光率を計算で求めた。
◎：９９．９５％以上
○：９９．９％以上、９９．９５％未満
△：９９．０％以上、９９．９％未満
×：９９．０％未満
【００１３】
（突き刺し強度）
インフレーションフイルムの押出し方向に長さ１１０ｃｍ、その直交方向に８ｃｍの試料を採取し、１０ｃｍ間隔にφ１ｃｍの印を１０ヶ所つけたものを１０枚用意した。常温で指抜け試験（Ｎ＝１００）を行い、抵抗無く指抜けする割合を算出し、下記の基準で評価した。
◎：７％未満
○：７％以上、１０％未満
△：１０％以上、４０％未満
×：４０％以上
【００１４】
（色抜け）
殺虫剤（ＤＤＶＰ）の５００倍水溶液（常温）に１０ｃｍ×１０ｃｍの試料を１ヶ月間浸漬し、水洗、乾燥した後、試験前の試料との比較を目視で評価した。
○：変化なし、あるいは極めて僅か変化あり
△：色抜けが認められる
×：著しい色抜けが認められる
【００１５】
実施例１
５種５層のインフレーション装置を用いて、外側より（Ａ）層として、線状低密度ポリエチレン樹脂（出光石油化学社製、「モアテック０１３８」）１００重量部を、（Ｂ）層として、線状低密度ポリエチレン樹脂（「モアテック０１３８」）９１．２５重量部に、酸化チタン顔料マスターバッチ（日弘ビックス社製、「ＰＯ−０１０７ホワイト」、バインダー：低密度ポリエチレン樹脂２０重量％、顔料：８０重量％）４３．７５重量部を配合し、（Ｃ）層として、線状低密度ポリエチレン樹脂（「モアテック０１３８」）８６重量部に、酸化チタン顔料マスターバッチ（「ＰＯ−０１０７ホワイト」）１０重量部とカーボンブラック顔料マスターバッチ（東洋インキ社製、「ＴＥＴ−０１３３７ブラック」、バインダー：低密度ポリエチレン樹脂６０重量％、顔料：４０重量％）２０重量部を配合し、（Ｄ）層として、酢酸ビニル含有量１０重量％のエチレン−酢酸ビニル共重合体８９．５重量部にアルミニウム顔料マスターバッチ（住友カラー社製、「ＳＰＥＭ−８Ｋ４４５シルバー」、バインダー：低密度ポリエチレン樹脂６０重量％、顔料：４０重量％）１７．５重量部を配合し、（Ｅ）層として、酢酸ビニル含有量１０重量％のエチレン−酢酸ビニル共重合体１００重量部を使用し、また、各層には樹脂成分１００重量部に対して、ヒンダードアミン系光安定剤０．３重量部を配合し、これらを各押出機に供給し、各層１６μｍ、合計厚さ８０μｍの５種５層の遮光性農業用ポリオレフィン系樹脂フイルムを製造した。
このフイルムの評価を表１に示す。
【００１６】
実施例２
前記の実施例１において、各層の厚さを２５μｍ、合計厚さを１２５μｍとした以外は、実施例１と同様にして５種５層の遮光性農業用ポリオレフィン系樹脂フイルムを製造した。
このフイルムの評価を表１に示す。
【００１７】
実施例３
前記の実施例１において、（Ｂ）層は、線状低密度ポリエチレン樹脂（「モアテック０１３８」）７５重量部に、酸化チタン顔料マスターバッチ（日弘ビックス社製、「ＰＯ−０１０７ホワイト」）５０重量部、リアクターＴＰＯ（モンテル社、「キャタロイ」）１０重量部を配合し、（Ｃ）層は、線状低密度ポリエチレン樹脂（「モアテック０１３８」）８４．２５重量部に、酸化チタン顔料マスターバッチ（日弘ビックス社製、「ＰＯ−０１０７ホワイト」）１１．２５重量部、カーボンブラック顔料マスターバッチ（東洋インキ社製、「ＴＥＴ−０１３３７ブラック」）２２．５重量部を配合し、（Ｄ）層は、酢酸ビニル含有量１０重量％のエチレン−酢酸ビニル共重合体８６．５重量部に、アルミニウム顔料マスターバッチ（住友カラー社製、「ＳＰＥＭ−８Ｋ４４５シルバー」）２２．５重量部を配合した以外は、実施例１と同様にして５種５層の遮光性農業用ポリオレフィン系樹脂フイルムを製造した。
このフイルムの評価を表１に示す。
【００１８】
実施例４
前記の実施例１において、（Ｂ）層は、線状低密度ポリエチレン樹脂（「モアテック０１３８」）８７．５重量部に、酸化チタン顔料マスターバッチ（日弘ビックス社製、「ＰＯ−０１０７ホワイト」）３７．５重量部、リアクターＴＰＯ（モンテル社、「キャタロイ」）５重量部を配合し、（Ｄ）層は、酢酸ビニル含有量１０重量％のエチレン−酢酸ビニル共重合体８６重量部に、アルミニウム顔料マスターバッチ（住友カラー社製、「ＳＰＥＭ−８Ｋ４４５シルバー」）１５重量部を配合し、更に、防曇剤を（Ｄ）層に２．５重量部、（Ｅ）層に１．５重量部を配合し、各層の厚さを２５μｍ、合計厚さを１２５μｍとした以外は、実施例１と同様にして５種５層の遮光性農業用ポリオレフィン系樹脂フイルムを製造した。
このフイルムの評価を表１に示す。
【００１９】
実施例５
前記の実施例１において、（Ｄ）層は、酢酸ビニル含有量５重量％のエチレン−酢酸ビニル共重合体８１．５重量部に、アルミニウム顔料マスターバッチ（住友カラー社製、「ＳＰＥＭ−８Ｋ４４５シルバー」）１７．５重量部、リアクターＴＰＯ（モンテル社、「キャタロイ」）８重量部を配合し、更に、防曇剤を（Ｄ）層に２．５重量部、（Ｅ）層に１．５重量部配合した以外は、実施例１と同様にして５種５層の遮光性農業用ポリオレフィン系樹脂フイルムを製造した。
このフイルムの評価を表１に示す。
【００２０】
【表１】
0004504576.tif 000002
【００２１】
実施例６
前記の実施例１において、（Ｂ）層は、線状低密度ポリエチレン樹脂（「モアテック０１３８」）８７．５重量部に、酸化チタン顔料マスターバッチ（日弘ビックス社製、「ＰＯ−０１０７ホワイト」）３７．５重量部、リアクターＴＰＯ（モンテル社、「キャタロイ」）５重量部を配合し、（Ｃ）層は、線状低密度ポリエチレン樹脂（「モアテック０１３８」）９１．２５重量部に、酸化チタン顔料マスターバッチ（日弘ビックス社製、「ＰＯ−０１０７ホワイト」）６．２５重量部、カーボンブラック顔料マスターバッチ（東洋インキ社製、「ＴＥＴ−０１３３７ブラック」）１２．５重量部を配合し、（Ｄ）層は、酢酸ビニル含有量１０重量％のエチレン−酢酸ビニル共重合体８１．５重量部に、アルミニウム顔料マスターバッチ（住友カラー社製、「ＳＰＥＭ−８Ｋ４４５シルバー」）１３．７５重量部、リアクターＴＰＯ（モンテル社、「キャタロイ」）５重量部を配合し、更に、防曇剤を（Ｄ）層に２．５重量部、（Ｅ）層に１．５重量部配合した以外は、実施例１と同様にして５種５層の遮光性農業用ポリオレフィン系樹脂フイルムを製造した。
このフイルムの評価を表２に示す。
【００２２】
実施例７
前記の実施例１において、（Ｂ）層は、線状低密度ポリエチレン樹脂（「モアテック０１３８」）８３．７５重量部に、酸化チタン顔料マスターバッチ（日弘ビックス社製、「ＰＯ−０１０７ホワイト」）５６．２５重量部、リアクターＴＰＯ（モンテル社、「キャタロイ」）５重量部を配合し、（Ｃ）層は、線状低密度ポリエチレン樹脂（「モアテック０１３８」）９１．２５重量部に、酸化チタン顔料マスターバッチ（日弘ビックス社製、「ＰＯ−０１０７ホワイト」）６．２５重量部、カーボンブラック顔料マスターバッチ（東洋インキ社製、「ＴＥＴ−０１３３７ブラック」）１２．５重量部を配合し、（Ｄ）層は、酢酸ビニル含有量１０重量％のエチレン−酢酸ビニル共重合体７７重量部に、アルミニウム顔料マスターバッチ（住友カラー社製、「ＳＰＥＭ−８Ｋ４４５シルバー」）２５重量部、リアクターＴＰＯ（モンテル社、「キャタロイ」）８重量部を配合し、更に、防曇剤を（Ｄ）層に２．５重量部、（Ｅ）層に１．５重量部配合した以外は、実施例１と同様にして５種５層の遮光性農業用ポリオレフィン系樹脂フイルムを製造した。
このフイルムの評価を表２に示す。
【００２３】
比較例１
前記の実施例１において、（Ａ）層、（Ｂ）層および（Ｃ）層で使用した線状低密度ポリエチレン樹脂の代わりに、高圧法低密度ポリエチレン樹脂（日本ユニカー社製、「ＮＵＣ−８１３３」）に変更したこと以外は、実施例１と同様にして５種５層の遮光性農業用ポリオレフィン系樹脂フイルムを製造した。
このフイルムの評価を表２に示す。
【００２４】
比較例２
３種３層のインフレーション装置を用いて、外側より（Ｂ）層として、高圧法低密度ポリエチレン樹脂（「ＮＵＣ−８１３３」）９１．２５重量部に、酸化チタン顔料マスターバッチ（日弘ビックス社製、「ＰＯ−０９０７ホワイト」）４３．７５重量部を配合し、（Ｃ）層として、高圧法低密度ポリエチレン樹脂（「ＮＵＣ−８１３３」）１００重量部に、酸化チタン顔料マスターバッチ（「ＰＯ−０９０７ホワイト」）１０重量部、カーボンブラック顔料マスターバッチ（東洋インキ社製、「ＴＥＴ−０１３３７ブラック」）２０重量部を配合し、（Ｄ）層として、酢酸ビニル含有量１０重量％のエチレン−酢酸ビニル共重合体８９．５重量部に、アルミニウム顔料マスターバッチ（住友カラー社製、「ＳＰＥＭ−８Ｋ４４５シルバー」）１７．５重量部を配合し、また、各層には樹脂成分１００重量部に対して、ヒンダードアミン系光安定剤０．３重量部を配合し、これらを各押出機に供給し、各層約２７μｍ、合計厚さ８０μｍの３種３層の遮光性農業用ポリオレフィン系樹脂フイルムを製造した。
このフイルムの評価を表２に示す。
【００２５】
比較例３
３種３層のインフレーション装置を用いて、外側より（Ｂ）層として、線状低密度ポリエチレン樹脂（「モアテック０１３８」）９１．２５重量部に、酸化チタン顔料マスターバッチ（「ＰＯ−０９０７ホワイト」）４３．７５重量部を配合し、（Ｃ）層として、線状低密度ポリエチレン樹脂（「モアテック０１３８」）７６重量部に、アルミニウム顔料マスターバッチ（「ＳＰＥＭ−８Ｋ４４５シルバー」）２０重量部、カーボンブラック顔料マスターバッチ（「ＴＥＴ−０１３３７ブラック」）２０重量部を配合し、（Ｄ）層として、線状低密度ポリエチレン樹脂（「モアテック０１３８」）８９．５重量部に、アルミニウム顔料マスターバッチ（「ＳＰＥＭ−８Ｋ４４５シルバー」）１７．５重量部を配合し、また、各層には樹脂成分１００重量部に対して、ヒンダードアミン系光安定剤０．３重量部を配合し、これらを各押出機に供給し、各層約２７μｍ、合計厚さ８０μｍの３種３層の遮光性農業用ポリオレフィン系樹脂フイルムを製造した。
このフイルムの評価を表２に示す。
【００２６】
【表２】
0004504576.tif 000003
【００２７】
【発明の効果】
長期使用においても遮光率の低下がなく耐久性に優れ、フイルム強度に優れた５層構造の遮光性農業用ポリオレフィン系樹脂フイルムを提供することできる。